(57)【特許請求の範囲】
【請求項１】
中空孔を有する中空構造部材の製造方法であって、
第一基板の表面上に、該表面に沿って延在するとともに該表面から突出するように屈曲する屈曲板を設置する設置工程と、
前記表面及び該表面上に配置された前記屈曲板に対して溶融金属を溶射することによって、前記第一基板に第二基板を積層する溶射工程と、
を備え、
前記屈曲板が、セラミック材料よりなり、
前記屈曲板を溶解して除去する溶解工程をさらに備えることを特徴とする中空構造部材の製造方法。
【請求項２】
前記第二基板が、前記第一基板側に配置される第一の金属よりなる第一金属層と、
前記第一金属層に積層され、前記第一の金属とは異なる第二の金属よりなる第二金属層とを有することを特徴とする請求項１に記載の中空構造部材の製造方法。
【請求項３】
中空孔を有する中空構造部材の製造方法であって、
円筒部材の外周面上に、該外周面に沿って延在するとともに該外周面から突出するように屈曲する屈曲板を設置する設置工程と、
前記外周面及び該外周面上に配置された前記屈曲板に対して溶融金属を溶射することによって、前記円筒部材に円筒外面を積層する溶射工程とを備え、
前記屈曲板が、セラミック材料よりなり、
前記屈曲板を溶解して除去する溶解工程をさらに備えることを特徴とする中空構造部材の製造方法。
【請求項４】
前記円筒外面が、前記円筒部材側に配置される第一の金属よりなる第一金属層と、
前記第一金属層に積層され、前記第一の金属とは異なる第二の金属よりなる第二金属層とを有することを特徴とする請求項３に記載の中空構造部材の製造方法。
【請求項５】
中空孔を有する中空構造部材の製造方法であって、
第一基板の表面上に、該表面に沿って延在するとともに該表面から突出するように屈曲する屈曲板を設置する設置工程と、
前記表面及び該表面上に配置された前記屈曲板に対して溶融金属を溶射することによって、前記第一基板に第二基板を積層する溶射工程と、
を備え、
前記第二基板が、前記第一基板側に配置される第一の金属よりなる第一金属層と、
前記第一金属層に積層され、前記第一の金属とは異なる第二の金属よりなる第二金属層とを有することを特徴とする中空構造部材の製造方法。
【請求項６】
中空孔を有する中空構造部材の製造方法であって、
第一基板の表面上に、該表面に沿って延在するとともに該表面から突出するように屈曲する屈曲板を設置する設置工程と、
前記表面及び該表面上に配置された前記屈曲板に対して溶融金属を溶射することによって、前記第一基板に第二基板を積層する溶射工程と、
を備え、
前記設置工程では、前記第一基板を、前記屈曲板を載置した型の上方から覆うように配置し、前記屈曲板と前記第一基板との仮接合を行ない、前記屈曲板を前記第一基板上に固定し、
前記溶射工程では、前記屈曲板が仮接合された前記第一基板を前記型から取り外し、上下逆向きに転換して載置し、前記第一基板における前記屈曲板が接合された面側へ前記溶融金属の溶射を行う、
ことを特徴とする中空構造部材の製造方法。
【請求項７】
筒状燃焼室と、該筒状燃焼室の中心に配置されて前記筒状燃焼室内へ燃料を送り込むバーナとを有する燃焼器の製造方法であって、
請求項１、２、５及び６のいずれか一項に記載の製造方法によって製造された中空構造部材を円筒状に曲げ加工することによって、前記筒状燃焼室を形成する工程を含むことを特徴とする燃焼器の製造方法。
【請求項８】
筒状燃焼室と、該筒状燃焼室の中心に配置されて前記筒状燃焼室内へ燃料を送り込むバーナとを有する燃焼器の製造方法であって、
第一基板の表面上に、該表面に沿って延在するとともに該表面から突出するように屈曲するセラミックス材料よりなる屈曲板を設置する設置工程と、前記表面及び該表面上に配置された前記屈曲板に対して溶融金属を溶射することによって、前記第一基板に第二基板を積層する溶射工程と、前記屈曲板を溶解して除去する溶解工程と、を備える製造方法によって製造された中空構造部材を、円筒状に曲げ加工することによって、前記筒状燃焼室を形成する工程を含むことを特徴とする燃焼器の製造方法。
【請求項９】
筒状燃焼室と、該筒状燃焼室の中心に配置されて前記筒状燃焼室内へ燃料を送り込むバーナとを有する燃焼器の製造方法であって、
請求項３又は４に記載の製造方法によって製造された中空構造部材によって前記筒状燃焼室を形成する工程を含むことを特徴とする燃焼器の製造方法。
【発明の詳細な説明】
【技術分野】
【０００１】
本発明は、耐熱の中空構造部材の製造方法、及びこの中空構造部材を備えた燃焼器に関するものである。
【背景技術】
【０００２】
例えば、ガスタービンの燃焼器においては、燃焼室を構成する内筒、外筒、及び尾筒などの筒状部材は常時高温に曝されるため、高い耐熱性が要求される。このため、これら筒状部材は中空構造とされ、この中空構造部分に空気や蒸気等の冷却媒体を流通させることによって、筒状部材の冷却を行なっている。
【０００３】
ここで、従来より、このような中空構造を有する筒状部材は、中空構造を有する板状部材、即ち中空構造板をプレス加工して所定の大きさの筒状に形成した後に、中空構造板の端縁同士を突き合わせて溶接することによって製造されている。また、この中空構造板の製造方法は、例えば特許文献１に開示されており、具体的には、一枚又は二枚の金属板表面に凹溝を放電加工等によって形成し、二枚の金属板の間に凹溝が配置するようにこれら二枚の金属板を張り合わせてロウ付けによって接合するものである。
【先行技術文献】
【特許文献】
【０００４】
【特許文献１】特開２００８−２００８３６号公報
【発明の概要】
【発明が解決しようとする課題】
【０００５】
しかしながら、上記特許文献１の中空構造板の製造方法においては、金属板への凹溝加工、及び、ロウ付けといった工程を経て板状部材が製造されるため、工程が複雑であり、製造に時間を要していた。さらに、ロウ付け材料を使用することによって中空構造板の延性が低下するため、プレス加工による加工性が好ましくないという問題があった。
【０００６】
本発明はこのような事情を考慮してなされたもので、製造時間短縮と加工性の向上とを達成できる中空構造部材の製造方法、及びこの中空構造部材を備えた燃焼器を提供することを目的とする。
【課題を解決するための手段】
【０００７】
上記課題を解決するため、本発明は以下の手段を採用している。
即ち、本発明に係る中空構造部材の製造方法は、中空孔を有する板材である中空構造部材の製造方法であって、第一基板の表面上に、該表面に沿って延在するとともに該表面から突出するように屈曲する屈曲板を設置する設置工程と、前記表面及び該表面上に配置された前記屈曲板に対して溶融金属を溶射することによって、前記第一基板に第二基板を積層する溶射工程と、を備え、前記屈曲板が、セラミック材料よりなり、前記屈曲板を溶解して除去する溶解工程をさらに備えることを特徴とする。
【０００８】
このような中空構造部材の製造方法によれば、第一基板の表面上に屈曲板を設置し、その後に金属溶射により第二基板を積層することで、容易に中空構造部材を製造することができる。従って、少ない製造工程によって確実に中空構造部材を製造することができる。
また、上記設置工程及び溶射工程においては、ロウ付け材料等の接合材を用いないため、中空構造部材の延性低下等の材料特性に影響を与えることがなく、プレス加工を容易に行うことができる。
また、セラミック材料よりなる屈曲板を設置することによって、設置工程の手間を省略でき、さらなる製造工程短縮につながる。
また、前記第二基板が、前記第一基板側に配置される第一の金属よりなる第一金属層と、前記第一金属層に積層され、前記第一の金属とは異なる第二の金属よりなる第二金属層とを有していてもよい。
【００１１】
本発明に係る中空構造部材の製造方法は、中空孔を有する中空構造部材の製造方法であって、円筒部材の外周面上に、該外周面に沿って延在するとともに該外周面から突出するように屈曲する屈曲板を設置する設置工程と、前記外周面及び該外周面上に配置された前記屈曲板に対して溶融金属を溶射することによって、前記円筒部材に円筒外面を積層する溶射工程とを備え、前記屈曲板が、セラミック材料よりなり、前記屈曲板を溶解して除去する溶解工程をさらに備えることを特徴とする。
【００１２】
中空構造を有する筒状部材を、製造工程を短縮しながら製造することができる。
【００１３】
また、前記円筒外面が、前記円筒部材側に配置される第一の金属よりなる第一金属層と、前記第一金属層に積層され、前記第一の金属とは異なる第二の金属よりなる第二金属層とを有していてもよい。
【００１４】
材料特性の異なる第一の金属と第二の金属とを積層することによって、耐熱性、耐食性等の異なる二つの材料特性を同時に達成できる中空構造部材を製造することが可能となる。
さらに、本発明に係る中空構造部材の製造方法は、中空孔を有する中空構造部材の製造方法であって、第一基板の表面上に、該表面に沿って延在するとともに該表面から突出するように屈曲する屈曲板を設置する設置工程と、前記表面及び該表面上に配置された前記屈曲板に対して溶融金属を溶射することによって、前記第一基板に第二基板を積層する溶射工程と、を備え、前記第二基板又は前記円筒外面が、前記第一基板側又は前記円筒部材側に配置される第一の金属よりなる第一金属層と、前記第一金属層に積層され、前記第一の金属とは異なる第二の金属よりなる第二金属層とを有することを特徴とする。
さらに、本発明に係る中空構造部材の製造方法は、中空孔を有する中空構造部材の製造方法であって、第一基板の表面上に、該表面に沿って延在するとともに該表面から突出するように屈曲する屈曲板を設置する設置工程と、前記表面及び該表面上に配置された前記屈曲板に対して溶融金属を溶射することによって、前記第一基板に第二基板を積層する溶射工程と、を備え、前記設置工程では、前記第一基板を、前記屈曲板を載置した型の上方から覆うように配置し、前記屈曲板と前記第一基板との仮接合を行ない、前記屈曲板を前記第一基板上に固定し、前記溶射工程では、前記屈曲板が仮接合された前記第一基板を前記型から取り外し、上下逆向きに転換して載置し、前記第一基板における前記屈曲板が接合された面側へ前記溶融金属の溶射を行う、ことを特徴とする。
【００１５】
さらに、本発明に係る燃焼器の製造方法は、筒状燃焼室と、該筒状燃焼室の中心に配置されて前記筒状燃焼室内へ燃料を送り込むバーナとを有する燃焼器の製造方法であって、前記筒状燃焼室が、上記の製造方法によって製造された中空構造部材を円筒状に曲げ加工することによって前記筒状燃焼室を形成する工程を含むことを特徴とする。
また、本発明に係る燃焼器の製造方法は、筒状燃焼室と、該筒状燃焼室の中心に配置されて前記筒状燃焼室内へ燃料を送り込むバーナとを有する燃焼器の製造方法であって、第一基板の表面上に、該表面に沿って延在するとともに該表面から突出するように屈曲する屈曲板を設置する設置工程と、前記表面及び該表面上に配置された前記屈曲板に対して溶融金属を溶射することによって、前記第一基板に第二基板を積層する溶射工程と、前記屈曲板を溶解して除去する溶解工程と、を備える製造方法によって製造された中空構造部材を、円筒状に曲げ加工することによって、前記筒状燃焼室を形成する工程を含むことを特徴とする。
また、本発明に係る燃焼器の製造方法は、筒状燃焼室と、該筒状燃焼室の中心に配置されて前記筒状燃焼室内へ燃料を送り込むバーナとを有する燃焼器の製造方法であって、前記筒状燃焼室が、上記の製造方法によって製造された中空構造部材によって
前記筒状燃焼室を形成する工程を含むことを特徴とする。
【００１６】
このような燃焼器においては、筒状燃焼室に用いられる中空構造部材を製造工程の短縮を図りながら製造することができる。また、この中空構造部材に延性等の低下がなく、この結果、中空構造部材から容易に筒状燃焼室を製造することができる。
【発明の効果】
【００１７】
本発明に係る中空構造部材の製造方法、及び中空構造部材を備えた燃焼器によると、中空構造部材の製造において、屈曲板の設置工程と金属溶射を用いた溶射工程とを備えることによって、製造時間短縮と加工性の向上とを達成することが可能となる。
【図面の簡単な説明】
【００１８】
【図１】ガスタービン燃焼器の近傍を模式的に示す図である。
【図２】本発明の第一実施形態に係る燃焼室内筒を拡大して模式的に示す図である。
【図３】本発明の第一実施形態に係る燃焼室内筒の製造方法の手順を示すフロー図である。
【図４】本発明の第一実施形態に係る燃焼室内筒の製造方法の手順を示す模式図である。
【図５】本発明の第二実施形態に係る燃焼室内筒の製造方法の手順を示すフロー図である。
【図６】本発明の第二実施形態に係る燃焼室内筒の製造方法の手順を示す模式図である。
【図７】本発明の第三実施形態に係る燃焼室内筒の製造方法の手順を示すフロー図である。
【図８】本発明の第三実施形態に係る燃焼室内筒の製造方法の手順を示す模式図である。
【図９】本発明の第四実施形態に係る燃焼室内筒に用いられる中空構造部材を示す図である。
【発明を実施するための形態】
【００１９】
以下、本発明の第一実施形態に係る燃焼室内筒（筒状燃焼室）１（以下、単に内筒１と称する）の製造方法について説明する。
本実施形態において製造される内筒１は、図１及び図２に示すように、ガスタービン燃焼器１００における燃焼室９０の内壁面を形成する筒状部材である。
このようなガスタービン燃焼器１００は、バーナ２より燃焼室９０に燃料が流入し、燃焼されることによって高温の燃焼ガスＷが生成されるように構成されている。この燃焼ガスＷは尾筒３を通じて図示しないタービンへ送り込まれ、回転動力に変換されるようになっている。
【００２０】
このように内筒１においては、高温の燃焼ガスＷが生成されるため、ガスタービン運転時には内筒１の内部は常時高温状態に曝される。従って、内筒１は、耐熱性及び耐食性に優れた例えば、インコネル等の金属材料を用いて製造される。また、内筒１の内面１ａと外面１ｂとの間には軸線Ｐ方向の一方側から他方側に貫通する複数の冷却孔（中空孔）４が設けられており、この冷却孔４に冷却空気が流通することによって、冷却空気との間で熱交換を行い、内筒１の冷却が行なわれるようになっている。
【００２１】
次に図３に示すフロー図に沿って、内筒１の製造方法の手順について説明する。
内筒１の製造方法は、屈曲板設置準備工程Ｓ１と、屈曲板設置工程（設置工程）Ｓ２と、金属溶射工程（溶射工程）Ｓ３と、筒状化工程Ｓ４とを備えている。
【００２２】
まず、図４（ａ）に示すように屈曲板設置準備工程Ｓ１を実行する。即ち、インコネル等の金属材料よりなる板材から、内筒１の直径と同じ長さの矩形状部材をシャーリング加工等によって切り出す。そしてプレス加工等によってこの矩形状部材に屈曲凹面１０ａを形成して、一方側を向く面を湾曲させることによって屈曲板１０を製造する。なお、この屈曲板１０の屈曲凹面１０ａは、冷却空気の流通する流路となる。
【００２３】
そして、この屈曲板１０を、屈曲凹面１０ａを上方に向けた状態で型２１の上に載置する。この際、各屈曲板１０の長手方向を同一方向に向けた状態で等間隔に各屈曲板１０を配置する。なお、この型２１には屈曲板１０の屈曲凹面１０ａの反対側の屈曲凸面１０ｂにちょうど一致するように溝部２１ａが形成されており、屈曲板１０を載置した際にはこの屈曲板１０が収容されるようになっている。
【００２４】
続いて、図４（ｂ）に示すように屈曲板設置工程Ｓ２、即ち、インコネル等の金属材料よりなる薄板（第一基板）２２を、屈曲板１０を載置した型２１の上方から覆うように配置し、スポット溶接によって屈曲板１０とこの薄板２２との仮接合を行ない、屈曲板１０を薄板２２上に固定する。なお、この薄板２２における屈曲板１０が接合される面と反対側の面は、最終的に内筒１の内面１ａ又は外面１ｂとなるものである。
【００２５】
さらに、図４（ｃ）、図４（ｄ）及び図４（ｅ）に示すように、金属溶射工程Ｓ３を実行する。即ち、屈曲板１０が仮接合された薄板２２を型２１から取り外し、上下逆向きに転換して載置する。そして、薄板２２における屈曲板１０が接合された面側へインコネル等からなる溶融金属Ｍの溶射を行い、屈曲板１０の屈曲凸面１０ｂによって薄板２２上に形成された凸凹を無くすように、平面（第二基板）２３を形成するスプレイフォーミングを行なう。このようにして形成された上記平面２３は、最終的に内筒１の内面１ａ又は外面１ｂとなるものである。このようにして中空構造、即ち、複数の冷却孔４を有する中空構造部材２０が製造される。
【００２６】
最後に、図４（ｆ）に示すように筒状化工程Ｓ４を実行する。即ち、上記中空構造部材２０がプレス加工等を用いて円筒状に曲げ加工され、中空構造部材２０の端縁２０ａ同士を溶接によって接合する。このようにして、円筒の内面１ａと外面１ｂとの間に中空構造、即ち、複数の冷却孔４が形成され、この冷却孔４に冷却空気が流通可能な内筒１が製造される。
【００２７】
以上のような内筒１の製造方法によれば、屈曲板１０と薄板２２とを仮接合した後に金属溶射工程Ｓ３を実行することによって、中空構造部材２０を製造することができる。従って、放電加工や機械加工等を用いて冷却孔４を形成する工程や、ロウ付け等によって複数の板を張り合わせるといった工程は不要であり、中空構造部材２０製造の工程を短縮することができる。
【００２８】
さらに、ロウ付け材料による張り合わせを行なわず、金属溶射工程Ｓ３によって一体成形を行うため、筒状化工程Ｓ４においてプレス加工を実行した際にも、このロウ付け材料によって中空構造部材２０の延性が低下することを防ぎ、ロウ付け材料を起因とした中空構造部材２０の割れの発生を防止することができる。従って、中空構造部材２０の加工性の向上を図ることができ、様々な形状に加工可能となる。
【００２９】
ここで、溶射によって金属製品を形成するスプレイフォーミングとは、溶融金属Ｍを細いノズルから噴射し、高圧の、例えば窒素ガス等の不活性ガスを噴き付けることによって、溶融金属Ｍを微細な霧状の液滴、即ち、半溶融半凝固状態としてテーブル上に降り積もらせて、金属製品を形成する手法である。なお、溶射中にテーブルの形状やテーブルの動きを変化させることによって、この金属製品の形状を様々に選択することができる
【００３０】
また、上記スプレイフォーミングにおいては、テーブル上に降り積もる間に溶融金属Ｍが急冷凝固し、金属製品が形成される。従って、金属組織の偏析がなく均一化できること、及び、組織の微細化を図ることが可能であり、金属製品の強度向上につながる。また、合金材料よりなる金属製品を製造する際には、合金元素を高濃度に含有させることが可能となり、より強度の高い合金材料よりなる金属製品を製造することもできる。
【００３１】
本実施形態の内筒１の製造方法によれば、屈曲板１０を設置した状態で金属溶射工程Ｓ３を実行することによって、工程短縮による製造時間短縮が可能となり、コストダウンも達成できる。また、中空構造部材２０の加工性を向上でき、目的とする形状の内筒１を容易に確実に形成することができる。
【００３２】
さらに、スプレイフォーミングを用いた金属溶射工程Ｓ３によって、内筒１の材料となる中空構造部材２０の強度向上を達成でき、また、中空構造部材２０の形状、材質、板厚の選択も容易となるため、容易かつ確実に中空構造部材２０を製造することができる。
【００３３】
次に、図５のフロー図に沿って、第二実施形態に係る内筒１の製造方法について説明する。
なお、第一実施形態と同様の構成要素には同一の符号を付して詳細説明を省略する。
内筒１の製造方法は、セラミックコア設置工程（設置工程）Ｓ１０と、金属溶射工程（溶射工程）Ｓ３と、溶解工程Ｓ１１と、筒状化工程Ｓ４とを備えている。即ち、第二実施形態は、屈曲板設置準備工程Ｓ１及び屈曲板設置工程Ｓ２に代えてセラミックコア設置工程Ｓ１０を備えている点で第一実施形態とは異なっている。
【００３４】
まず、図６（ａ）に示すようにセラミックコア設置工程Ｓ１０を実行する。即ち、インコネル等の金属材料よりなる薄板２２の上に、セラミック材料である例えば、シリカ、ムライト、アルミナ等からなる棒部材であるセラミックコア３０を複数、その延在方向を同一方向に向けた状態で等間隔に載置する。なおこの薄板２２においてセラミックコア３０が載置される面と反対側の面は最終的に内筒１の内面１ａ又は外面１ｂとなるものである。なお、セラミックコア３０は、上記屈曲板１０と同じ形状であってもよいし、丸棒であってもよく、断面形状は限定されない。なお、このセラミックコア３０の占める空間は、最終的に冷却空気の流通する流路空間となる。
【００３５】
次に、図６（ｂ）に示すように金属溶射工程Ｓ３を実行する。この金属溶射工程Ｓ３には第一実施形態と同様にスプレイフォーミングが用いられる。即ち、複数のセラミックコア３０が載置された薄板２２の上方よりインコネル等からなる溶融金属Ｍの溶射を行い、セラミックコア３０によって薄板２２上に形成された凸凹を無くすように、平面２３を形成するスプレイフォーミングを行なう。このようにして形成された平面２３は、最終的に内筒１の内面１ａもしくは外面１ｂとなるものである。こうして内部にセラミックコア３０が埋め込まれた板材３１が形成される。
【００３６】
続いて、図６（ｃ）及び図６（ｄ）に示すように溶解工程Ｓ１１を実行する。即ち、セラミックコア設置工程Ｓ１０及び金属溶射工程Ｓ３を実行することによって、板材３１の内部に埋め込まれた状態となったセラミックコア３０を例えば、水酸化ナトリウム、水酸化カリウム等のアルカリ溶液によって溶解し、上記板材３１にセラミックコア３０の外形と同じ内周面を有する冷却孔４を形成し、複数の冷却孔４を有する中空構造部材２０が製造される。
【００３７】
最後に、図６（ｅ）に示すように筒状化工程Ｓ４を実行する。この筒状化工程Ｓ４は、第一実施形態と同一の工程であり、即ち、上記中空構造部材２０がプレス加工等を用いて円筒状に曲げ加工され、中空構造部材２０の端縁２０ａ同士を溶接によって接合する。このようにして、円筒の内面１ａと外面１ｂとの間に中空構造、即ち、複数の冷却孔４が形成され、この冷却孔４に冷却空気が流通可能な内筒１が製造される。
【００３８】
以上のような内筒１の製造方法によれば、セラミックコア３０を薄板２２に載置した後に金属溶射工程Ｓ３を施すことによって、中空構造部材２０を製造することができる。従って、放電加工や機械加工等を用いて冷却孔４を形成する工程や、ロウ付け等によって複数の板を張り合わせる工程は不要であり、さらに、第一実施形態の屈曲板設置準備工程Ｓ１のように、型２１に屈曲板１０を設置する作業等が不要であるため、中空構造部材２０の製造までの工程をさらに短縮することができる。
【００３９】
さらに、ロウ付け材料による張り合わせを行なわず、金属溶射工程Ｓ３によって一体成形を行うため、筒状化工程Ｓ４においてプレス加工を施工した際にも、このロウ付け材料によって中空構造部材２０の延性が低下による中空構造部材２０の割れを防止することができ、加工性の向上を図ることができる。
【００４０】
また、スプレイフォーミングを用いた金属溶射工程Ｓ３によって、中空構造部材２０の強度を向上でき、中空構造部材２０の材料、形状、板厚等も容易に変更することができる。
【００４１】
さらに、セラミックコア３０の形状を様々に変更することによって、冷却孔４の形状を様々に選択することが容易である。例えば、冷却空気の流路形状や、流路内径を流路方向に変化させる場合には、延在方向に徐々に形状や径の変化するセラミックコア３０を用いることによって、複雑な流路を形成できる。
【００４２】
本実施形態の内筒１の製造方法によれば、セラミックコア３０を薄板２２上に載置した状態で金属溶射工程Ｓ３を実行することによって、工程の短縮による製造時間短縮が可能となる。従って、コストダウンも達成できる。また、中空構造部材２０の加工性を向上でき、目的とする形状の内筒１を容易に確実に形成することができる。
【００４３】
さらに、スプレイフォーミングの金属溶射工程Ｓ３によって、内筒１の材料となる中空構造部材２０の強度向上及び材質、形状、板厚の選択も容易となり、製造目的とする内筒１に合わせて、容易かつ確実に中空構造部材２０を製造することができる。また、セラミックコア３０の形状変更によって、必要とする冷却効果を得られるように、様々な形状の冷却孔４を容易に形成できる。
【００４４】
次に、図７に示すフロー図に沿って、第三実施形態に係る内筒１の製造方法について説明する。
なお、第一実施形態及び第二実施形態と同様の構成要素には同一の符号を付して詳細説明を省略する。
内筒１の製造方法は、第一実施形態同様に屈曲板設置準備工程Ｓ１と、屈曲板設置工程（設置工程）Ｓ２と、金属溶射工程（溶射工程）Ｓ３とを備えている。即ち、第三実施形態は、筒状化工程Ｓ４を備えていない点で第一実施形態とは異なっている。
【００４５】
まず、図８（ａ）に示すように屈曲板設置準備工程Ｓ１、及び屈曲板設置工程Ｓ２を実行する。ここで、第一実施形態の屈曲板設置準備工程Ｓ１、及び、屈曲板設置工程Ｓ２においては、屈曲板１０を薄板２２上に仮接合して設置しているが、本実施形態では、薄板２２に代えて円筒部材４０の外周面上に屈曲板１０をスポット溶接によって仮接合して設置する。なお、この円筒部材４０における屈曲板１０が接合される面と反対側の面は最終的に内筒１の内面１ａとなるものである。
【００４６】
さらに、図８（ｂ）に示すように、金属溶射工程Ｓ３を実行する。この金属溶射工程Ｓ３は第一実施形態と同様にスプレイフォーミングが用いられる。即ち、円筒部材４０における屈曲板１０が接合された面側に溶融金属Ｍの溶射を行い、屈曲板１０の屈曲凸面１０ｂによって円筒部材４０の外周面上に形成された凸凹を無くすように円筒外面４１を形成するスプレイフォーミングを行なう。このようにして形成された円筒外面４１は、最終的に内筒１の外面１ｂとなるものである。このようにして内部に中空構造、即ち、複数の冷却孔４を有する内筒１が製造される。
【００４７】
以上のような内筒１の製造方法によれば、屈曲板１０と円筒部材４０とを仮接合した後に金属溶射工程Ｓ３によって、直接内筒１を製造することができる。従って、放電加工や機械加工等を用いて冷却孔４を形成する工程や、ロウ付け等によって複数の板を張り合わせるといった工程は不要であり、製造までの工程を短縮することができる。
【００４８】
さらに、ロウ付け材料による張り合わせを行なわず、金属溶射工程Ｓ３によって一体成形を行うため、ロウ付け材料を起因とした割れの発生を防止することができる。即ち、加工性の向上を図ることができ、様々な形状に加工可能となる。
【００４９】
そして、このようなスプレイフォーミングを用いた金属溶射工程Ｓ３によって材料、形状、板厚等も容易に選択することができる。
【００５０】
また、第一実施形態、及び、第二実施形態のように中空構造部材２０を製造した後に、この中空構造部材２０をプレス加工して円筒形状に形成する必要がないため、高強度材料であり、プレス加工が困難であるような、例えば、析出強化型２１ニッケル基合金を用いて内筒１を製造することもできる。
【００５１】
本実施形態の内筒１の製造方法によれば、屈曲板１０を円筒部材４０に設置した状態で金属溶射を行なうことによって、工程の短縮による製造時間短縮が可能となり、コストダウンも達成できる。また、加工性を向上でき、目的とする形状の内筒１を容易に確実に形成することが可能となる。
【００５２】
そして、スプレイフォーミングを用いた金属溶射工程Ｓ３によって、内筒１の強度向上の達成ができ、また、内筒１の材質、形状、板厚の選択も容易となる。
さらに、中空構造部材２０を経由せずにスプレイフォーミングによって直接内筒１を製造できるため、耐熱性、耐食性の高い高強度材料を用いることができ、燃焼器１００の性能向上につながる。
【００５３】
ここで、本実施形態では屈曲板１０を円筒部材４０に仮接合した状態で、金属溶射を行なうことによって内筒１を製造したが、第二実施形態同様に、屈曲板設置準備工程Ｓ１と、屈曲板設置工程Ｓ２とに代えて、セラミックコア３０設置工程Ｓ１０を採用してもよい。即ち、円筒部材４０にセラミックコア３０を載置した状態で、スプレイフォーミングを用いた金属溶射工程Ｓ３を実行し、溶解工程Ｓ１１によってセラミックコア３０を溶解して、複数の冷却孔４が形成された内筒１を製造してもよい。この場合、内筒１の製造までの工程をさらに短縮できる。
【００５４】
次に、第四実施形態に係る内筒１の製造方法について説明する。
内筒１の製造方法は、第一実施形態同様に屈曲板設置準備工程Ｓ１と、屈曲板設置工程Ｓ２（設置工程）と、金属溶射工程Ｓ３（溶射工程）と、筒状化工程Ｓ４とを備えている。なお、第四実施形態は、金属溶射工程Ｓ３において用いる溶融金属Ｍが異なっている点で、第一実施形態と異なっている。
【００５５】
まず、第一実施形態同様に屈曲板設置準備工程Ｓ１、及び屈曲板設置工程Ｓ２を実行する。
続いて、金属溶射工程Ｓ３を実行する。この金属溶射工程Ｓ３は第一実施形態と同様にスプレイフォーミングが用いられる。即ち、複数の屈曲板１０が接合された薄板（第一基板）２２上に溶融金属Ｍの溶射を行い、屈曲板１０の屈曲凸面１０ｂによって薄板２２上に形成された凸凹を無くすように平面（第二基板）２３を形成するスプレイフォーミングを行なう。このとき、用いる溶融金属Ｍは、まず初めに延性に優れた例えば、トミロイ、インコネル６１７、Ｎｉｍｏｎｉｃ２６３等の第一の金属５０を溶射する。続いて、この第一の金属５０の表面を覆うように、耐熱性及び耐食性に優れた例えば、ヘインズ２１４、ヘインズ２３０、インコネル６９３等の第二の金属５１を溶射し、第一の金属５０と第二の金属５１の二層構造とした中空構造部材２０を製造する。
【００５６】
次に、第一実施形態同様に筒状化工程Ｓ４を実行する。即ち、上記中空構造部材２０がプレス加工等を用いて円筒状に形成され中空構造部材２０の端縁２０ａ同士を溶接によって接合する。この際、第二の金属５１側が円筒の内面１ａとなるように筒状化を行なう。このようにして、円筒の内面１ａと外面１ｂとの間に中空構造、即ち、複数の冷却孔４が形成され、冷却孔４に冷却空気が流通可能な内筒１が製造される。
【００５７】
以上のような内筒１の製造方法によれば、冷却孔４を形成する工程や、ロウ付け等によって複数の板を張り合わせるといった工程は不要であり、中空構造部材２０の製造までの工程を短縮することができる。
【００５８】
また、ロウ付け材料による張り合わせを行なわず、金属溶射工程Ｓ３によって一体成形を行うため、筒状化工程Ｓ４においてプレス加工を施工した際にも、このロウ付け材料によって中空構造部材２０の延性が低下し、ロウ付け材料を起因とした中空構造部材２０の割れの発生を防止することができ、加工性の向上を図ることができる。
【００５９】
そして、スプレイフォーミングを用いた金属溶射工程Ｓ３によって、中空構造部材２０の強度を向上でき、中空構造部材２０の材料、形状、板厚等も容易に選択することができる。
【００６０】
さらに、第一の金属５０と第二の金属５１の二層構造を有することで、筒状化工程Ｓ４のプレス加工時にも第一の金属５０によって延性をさらに向上し割れを防止するとともに、第二の金属５１によって高温環境に曝される内筒１内面１ａの耐熱性、耐食性の向上も達成できる。
【００６１】
本実施形態の内筒１の製造方法によれば、屈曲板１０を設置した状態で金属溶射工程Ｓ３を実行することによって、工程の短縮による製造時間短縮が可能となる。そして、スプレイフォーミングを用いた金属溶射工程Ｓ３によって、内筒１の強度向上が達成でき、また、内筒１の材質、形状、板厚の選択も容易となる。さらに、中空構造部材２０に二層構造を採用することによって、中空構造部材２０の加工性の向上と、耐熱性及び耐食性の向上とを同時に達成でき、内筒１の製造の容易化と性能向上とを同時に達成できる。
【００６２】
なお、例えば第三実施形態のように筒状化工程Ｓ４を備えず、プレス加工を必要としない場合には、上記第一の金属５０は高延性材料に代えて高強度材料を用いてもよい。上述のトミロイ、インコネル６１７、Ｎｉｍｏｎｉｃ２６３等は高延性材料であるとともに高強度材料でもあるので、これらをそのまま用いることができる。また、さらに複数の金属材料を溶射することによって多層構造として、さらなる内筒１の材料特性の向上を図ることもできる。
【００６３】
さらに、内筒１の延在方向に材質や肉厚を変えた内筒１を製造することも可能であるので、使用環境に対応した内筒１の製造が容易に可能となる。
【００６４】
以上、本発明の実施形態についての詳細説明を行なったが、本発明の技術的思想を逸脱しない範囲内において、多少の設計変更も可能である。
上述の実施形態の説明においては、中空構造部材２０を内筒１に適用したが、例えば、燃焼器１００の外筒、尾筒３等の他の部位に上記中空構造部材２０を適用することもできる。この際、目的とする外筒、尾筒３等の部材の形状が複雑であっても、中空構造部材２０が、スプレイフォーミングによる一体成形を行って製造されるため、容易に目的とする形状にプレス加工等することが可能である。
【００６５】
さらに、ガスタービン燃焼器１００の燃焼室９０の内筒１、外筒、尾筒３に限られず、中空構造が必要な部材に上記中空構造部材２０を適用することもできる。
【符号の説明】
【００６６】
１…内筒（筒状燃焼室）、１ａ…内面、１ｂ…外面、２…バーナ、３…尾筒、４…冷却孔（中空孔）、１０…屈曲板、１０ａ…屈曲凹面、１０ｂ…屈曲凸面、２０…中空構造部材、２０ａ…端縁、２１…型、２１ａ…溝部、２２…薄板（第一基板）、２３…平面（第二基板）、３０…セラミックコア、３１…板材、４０…円筒部材、４１…円筒外面、５０…第一の金属、５１…第二の金属、９０…燃焼室、１００…ガスタービン燃焼器、Ｗ…燃焼ガス、Ｍ…溶融金属、Ｐ…軸線、Ｓ１…屈曲板設置準備工程、Ｓ２…屈曲板設置工程、Ｓ３…金属溶射工程、Ｓ４…筒状化工程、Ｓ１０…セラミックコア設置工程、Ｓ１１…溶解工程
【図１】
0005931368.tif 000002
【図２】
0005931368.tif 000003
【図３】
0005931368.tif 000004
【図４】
0005931368.tif 000005
【図５】
0005931368.tif 000006
【図６】
0005931368.tif 000007
【図７】
0005931368.tif 000008
【図８】
0005931368.tif 000009
【図９】
0005931368.tif 000010